(57)【要約】　【課題】実用的な用途に好適な特性、例えば、広いネマチック相範囲、低い粘度、使用するディスプレイモードに応じた適切な光学異方性Δｎ、そしてとりわけ、高いΔεなどを有する液晶媒体を提供する。【解決手段】液晶媒体において、式Ｉで表される正の誘電性を有する化合物を１種または２種以上含み、および、式ＩＩ〜ＩＶからなる群から選択される正の誘電性を有する化合物を１種または２種以上含む、正の誘電性を有する成分である成分Ａであって、【化１】2004131705.tif 000033式中、パラメータは、本明細書中で示される意味を有する、前記成分Ａを含む、前記液晶媒体を用いることにより上記課題を解決する。【特許請求の範囲】
【請求項１】
液晶媒体において、
−正の誘電性を有する成分である、成分Ａであって、式Ｉで表される正の誘電性を有する化合物を１種または２種以上含み、および、式ＩＩ〜ＩＶからなる群から選択される正の誘電性を有する化合物を１種または２種以上含み、
【化１】
2004131705.tif 000032
式中、
Ｒ１、Ｒ２、Ｒ３およびＲ４は、互いに独立して、１〜７個の炭素原子を有するアルキル、アルコキシ、フッ素化アルキルまたはフッ素化アルコキシ、２〜７個の炭素原子を有するアルケニル、アルケニルオキシ、アルコキシアルキルまたはフッ素化アルケニルであり、および、Ｒ１は、好ましくは、アルケニルである、前記成分Ａ、
−随意的に、さらに、正の誘電性を有する成分である、成分Ｂ、
−随意的に、中性の誘電性を有する成分である、成分Ｃ、および
−随意的に、負の誘電性を有する成分である、成分Ｄ、
を含むことを特徴とする、前記液晶媒体。
【請求項２】
Ｒ１がアルケニルである、式Ｉで表される正の誘電性を有する化合物を１種または２種以上含む、正の誘電性を有する成分Ａを含むことを特徴とする、請求項１に記載の液晶媒体。
【請求項３】
本明細書中に記載の式Ｖで表される化合物を１種または２種以上含む、正の誘電性を有する成分である成分Ｂを含むことを特徴とする、請求項１または２に記載の液晶媒体。
【請求項４】
本明細書中に記載の式ＶＩで表される化合物を１種または２種以上含む、中性の誘電性を有する成分である成分Ｃを含むことを特徴とする、請求項１〜３のいずれかに記載の液晶媒体。
【請求項５】
本明細書中に記載の式ＶＩＩで表される化合物を１種または２種以上含む、負の誘電性を有する成分である成分Ｄを含むことを特徴とする、請求項１〜４のいずれかに記載の液晶媒体。
【請求項６】
請求項１に記載の式ＩＩで表される化合物を１種または２種以上含むことを特徴とする、請求項１〜５のいずれかに記載の液晶媒体。
【請求項７】
請求項１に記載の式ＩＩＩで表される化合物を１種または２種以上含むことを特徴とする、請求項１〜６のいずれかに記載の液晶媒体。
【請求項８】
請求項１〜７のいずれかに記載の液晶媒体を含むことを特徴とする、液晶ディスプレイ。
【請求項９】
アクティブマトリクスにより駆動することを特徴とする、請求項８に記載の液晶ディスプレイ。
【請求項１０】
請求項１〜７のいずれかに記載の液晶媒体の、液晶ディスプレイにおける使用。
【発明の詳細な説明】
【技術分野】
【０００１】
　本発明は、液晶媒体、およびこれらの媒体を含む液晶ディスプレイ、とりわけアクティブマトリクスにより駆動するディスプレイ、そして、特に、インプレーンスイッチング（ＩＰＳ）型のディスプレイに関する。
【背景技術】
【０００２】
　液晶ディスプレイ（ＬＣＤ）は、情報を表示するために広く使われている。用いられる電気光学モードは、例えば、ねじれネマチック（ＴＮ）モード、超ねじれネマチック（ＳＴＮ）モード、光学補償ベンド（ＯＣＢ）モードおよび電圧制御復屈折（ＥＣＢ）モードとそれらの種々の変種などである。これらのモードは全て、基板と液晶層にそれぞれ実質的に直角な電界を使用しているが、これらの他に、基板と液晶層にそれぞれ実質的に平行な電界を用いる、例えばインプレーンスイッチングモード（例えば、特許文献１および特許文献２に開示されている）などもある。とりわけ、この電気光学モードは、最新のデスクトップモニタ用のＬＣＤに使用されており、マルチメディア用途のディスプレイに適用することが考えられている。本発明の液晶は、好ましくは、このタイプのディスプレイに用いられる。
【０００３】
　これらのディスプレイには、改善された特性を有する新規な液晶媒体が必要とされる。とりわけ誘電異方性（Δε）Δεは、適度に低い動作電圧を許容するのに十分高くあるべきである。好ましくは、Δεは、８より高く、そして極めて好ましくは１１より高くあるべきであるが、好ましくは、２２以下、そして特に、２０以下であるべきである。さもなければ、混合物の抵抗値は、ＩＰＳディスプレイにとってさえも許容できないくらい低くなる傾向があり、この点に関して、ＴＮ−ＡＤＭよりわずかに厳しくない要件を有する。このパラメータの他に、媒体は、好適に広い範囲のネマチック相、やや小さい複屈折（Δｎ）、やや小さい回転粘度および、上記のとおりの、少なくとも中程度に高い比抵抗を示さなければならない。
【０００４】
　本発明のディスプレイは、アクティブマトリクス（アクティブマトリクスＬＣＤ、略してＡＭＤ）、好ましくは薄層トランジスタ（ＴＦＴ）マトリクスにより駆動されるのが好ましい。しかしながら、本発明の液晶は、他の既知の駆動手段によるディスプレイにも有益に使用することができる。
【０００５】
　低分子量液晶材料を高分子材料と共に複合系として使用した種々の異なるディスプレイモード、例えば、特許文献３に開示されているポリマー分散液晶 （ＰＤＬＣ）システム、曲線配向ネマチック相(nematic curvilinearily aligned phase)（ＮＣＡＰ）システムおよびポリマーネットワーク（ＰＮ）システム、または、軸対称微小領域（axially symmetric microdomain）（ＡＳＭ）システムなどが存在する。これらとは対照的に、本発明によりとりわけ好ましいのは、表面に配向された、液晶媒体をそのまま使用することである。これらの表面は、典型的には、液晶材料の均一な配向を達成するために前処理される。本発明によるディスプレイモードは、好ましくは、複合層に実質的に平行な電界を使用する。
【０００６】
　ＬＣＤは、直視型ディスプレイにも、投射型ディスプレイにも使用される。
　ＬＣＤそしてとりわけＩＰＳディスプレイに好適な液晶組成物は、例えば特許文献４、特許文献５、特許文献６、特許文献７、特許文献８、特許文献９、特許文献１０および特許文献１１により知られている。しかしながら、これらの組成物は、顕著な欠点を有している。それらの組成物の多くは、他の欠点の中でも、比抵抗値が余りに低く、および／または、余りに高い動作電圧を要する。それらの多くはまた、応答時間が不要に長い。
【０００７】
【特許文献１】独国特許発明第４０００４５１号明細書
【特許文献２】欧州特許第０５８８５６８号明細書
【特許文献３】国際公開第９１／０５０２９号パンフレット
【特許文献４】特開平７−１８１４３９号公報
【特許文献５】欧州特許第０６６７５５５号明細書
【特許文献６】欧州特許第０６７３９８６号明細書
【特許文献７】独国特許発明第１９５０９４１０号明細書
【特許文献８】独国特許発明第１９５２８１０６号明細書
【特許文献９】独国特許発明第１９５２８１０７号明細書
【特許文献１０】国際公開第９６／２３８５１号パンフレット
【特許文献１１】国際公開第９６／２８５２１号パンフレット
【発明の開示】
【発明が解決しようとする課題】
【０００８】
　したがって、実用的な用途に好適な特性、例えば、広いネマチック相範囲、低い粘度、使用するディスプレイモードに応じた適切な光学異方性Δｎ、そしてとりわけ、高いΔεなどを有する液晶媒体が明らかに希求されている。
【課題を解決するための手段】
【０００９】
　驚くべきことに、好適に高いΔε、好適な相範囲、および好適なΔｎを実現することができることが見出され、この液晶媒体は、従来技術の材料の欠点を示さないか、少なくとも有意に低いレベルでそれを示す。
【発明の効果】
【００１０】
　本発明による液晶媒体を含む液晶ディスプレイは、とりわけアクティブマトリクスにより駆動するディスプレイ、特に、インプレーンスイッチング（ＩＰＳ）型のディスプレイに、好適に用いることができる。
【発明を実施するための最良の形態】
【００１１】
　本出願によるこれらの改善された液晶媒体は、少なくとも以下の成分を含む：
−正の誘電性を有する成分である、成分Ａであって、式Ｉで表される正の誘電性を有する化合物を１種または２種以上含み、および、式ＩＩ〜ＩＶからなる群から選択される正の誘電性を有する化合物を１種または２種以上含み、
【化２】
2004131705.tif 000002
【００１２】
式中、
Ｒ１、Ｒ２、Ｒ３およびＲ４は、互いに独立して、１〜７個の炭素原子を有するアルキル、アルコキシ、フッ素化アルキルまたはフッ素化アルコキシ、２〜７個の炭素原子を有するアルケニル、アルケニルオキシ、アルコキシアルキルまたはフッ素化アルケニルであり、および、Ｒ１は、好ましくは、アルケニルである、前記成分Ａ、
−随意的に、さらに、正の誘電性を有する成分である、成分Ｂ、
−随意的に、中性の誘電性を有する成分である、成分Ｃ、および
−随意的に、負の誘電性を有する成分である、成分Ｄ。
【００１３】
　好ましくは、正の誘電性を有する成分である成分Ａは、１種または２種以上の正の誘電性を有する化合物、好ましくは、式ＩおよびＩＩ、さらに好ましくは、式Ｉ、ＩＩおよびＩＩＩ、最も好ましくは、式Ｉ、ＩＩ、ＩＩＩおよびＩＶの夫々の成分を含み、さらに好ましくは主にそれらから、さらに好ましくは本質的にそれらから、そして、とりわけ好ましくは、全てそれらからなるものである。
【００１４】
　好ましくは、本発明の液晶混合物は、第二の正の誘電性を有する成分である成分Ｂを含む。この成分は、３以上、好ましくは３〜１５の範囲の誘電異方性を有する。好ましくは、それは、正の誘電性を有する化合物を含み、さらに好ましくは主にそれらから、さらに好ましくは本質的にそれらから、そして、とりわけ好ましくは、全てそれらからなるものである。好ましくは、これは、正の誘電性を有する式Ｖ
【化３】
2004131705.tif 000003
式中、
【００１５】
Ｒ５は、上記式ＩＩのＲ２について示される意味を有し、
【化４】
2004131705.tif 000004
が、２個存在する場合は、またそれらが互いに独立して、
【化５】
2004131705.tif 000005
であり、好ましくは、
【化６】
2004131705.tif 000006
であり、
【００１６】
Ｚ５１およびＺ５２は、互いに独立して、そしてＺ５１が２個存在する場合は、またそれらが互いに独立して、−ＣＨ２ＣＨ２−、−ＣＯＯ−、トランス−ＣＨ＝ＣＨ−、トランス−−ＣＦ＝ＣＦ−、−ＣＨ２Ｏ−、−ＣＦ２Ｏ−または単結合であり、好ましくは少なくともそれらの１つが単結合であり、そして、最も好ましくは、もし存在するならば、少なくともそれらの２つが単結合であり、
Ｘ５は、Ｆ、Ｃｌ、ハロゲン化アルキル、ハロゲン化アルコキシ、ハロゲン化アルケニルまたはハロゲン化アルケニルオキシであり、ここで、ハロゲン化は好ましくはフッ素化および／または塩素化、好ましくはフッ素化であり、そして、好ましくは、Ｘ５はＦ、ＯＣＦ３またはＯＣＦ２Ｈであり、
ｎは、０、１または２、好ましくは１または２である、
で表される化合物を１種または２種以上含み、好ましくは主にそれらから、さらに好ましくは本質的にそれらから、そして、とりわけ好ましくは、全てそれらからなるものあり、式ＩＶで表される化合物は、含まれない。
【００１７】
　好ましくは、本発明の液晶混合物は、成分Ａに加え、少なくとも１種のさらなる成分を含有する。この第二の成分は、成分Ｂ、成分Ｃおよび成分Ｄのいずれかであってもよく、好ましくは、本発明の第二の成分は、成分ＢまたはＣ、とりわけ好ましくは、それは、成分Ｂである。
　明らかに、本発明の混合物はまた、場合に応じて、これら成分の３種、好ましくは、成分Ａ、ＢおよびＣ、並びに、それらの４種のすべてを含有することができる。
【００１８】
　好ましくは、本発明の液晶混合物は、中性の誘電性を有する成分である成分Ｃを含有する。この成分は、−１．５〜＋３の範囲の誘電異方性を有する。好ましくは、それは、中性の誘電性を有する式ＶＩ
【化７】
2004131705.tif 000007
式中、
【００１９】
Ｒ６１およびＲ６２は、互いに独立して、上記式ＩＩのＲ２について示される意味を有し、
【化８】
2004131705.tif 000008
が、２個存在する場合は、またそれらが互いに独立して、
【化９】
2004131705.tif 000009
であり、好ましくは、
【化１０】
2004131705.tif 000010
であり、
【００２０】
Ｚ６１およびＺ６２は、互いに独立して、そしてＺ６１が２個存在する場合は、またそれらが互いに独立して、−ＣＨ２ＣＨ２−、−ＣＯＯ−、トランス−ＣＨ＝ＣＨ−、トランス−−ＣＦ＝ＣＦ−、−ＣＨ２Ｏ−、−ＯＣＨ２−、−ＣＦ２Ｏ−、−ＯＣＯ２−または単結合であり、好ましくは少なくともそれらの１つが単結合であり、そして、最も好ましくは、もし存在するならば、少なくともそれらの２つが単結合であり、
ｍは、０、１または２である、
で表される化合物を１種または２種以上含み、好ましくは主にそれらから、さらに好ましくは本質的にそれらから、そして、とりわけ好ましくは、全てそれらからなるものである。
【００２１】
　本発明の好ましい態様において、本発明の液晶混合物は、式Ｖａ〜Ｖｇ
【化１１】
2004131705.tif 000011
【００２２】
式中、
Ｒ５は、１〜７個の炭素原子を有するアルキル、アルコキシ、フッ素化アルキルまたはフッ素化アルコキシ、２〜７個の炭素原子を有するアルケニル、アルケニルオキシ、アルコキシアルキルまたはフッ素化アルケニルであり、
Ｘ５は、互いに独立して、Ｆ、Ｃｌ、または、それぞれ１〜４個の炭素原子を有するフッ素化アルキルまたはフッ素化アルコキシ、または、それぞれ２〜４個の炭素原子を有するフッ素化アルケニルまたはフッ素化アルケニルオキシであり、好ましくはＦ、ＯＣＦ３またはＯＣＦ２Ｈであり、
Ｌ５１〜Ｌ５６は、互いに独立して、ＨまたはＦであり、好ましくは、それらの少なくとも１つ、好ましくはＬ５１、さらに好ましくは、それらの２つまたは３つ以上の、好ましくはＬ５１、Ｌ５２およびＬ５３の選択されたものがＦである、
で表される化合物からなる群から選択される式Ｖで表される化合物を１種または２種以上含む。
【００２３】
　とりわけ好ましいのは、式Ｖａ−１〜Ｖａ−４、Ｖｂ−１〜Ｖｂ−１５、Ｖｃ−１〜Ｖｃ−６およびＶｄ−１〜Ｖｄ−８、Ｖｅ−１〜Ｖｅ−４、Ｖｆ−１〜Ｖｆ−４およびＶｇ−１〜Ｖｇ−４
【化１２】
2004131705.tif 000012
【００２４】
【化１３】
2004131705.tif 000013
【００２５】
【化１４】
2004131705.tif 000014
【００２６】
【化１５】
2004131705.tif 000015
【００２７】
【化１６】
2004131705.tif 000016
【００２８】
【化１７】
2004131705.tif 000017
【００２９】
【化１８】
2004131705.tif 000018
【００３０】
式中、
Ｒ５は、１〜７個の炭素原子を有するアルキル、アルコキシ、フッ素化アルキルまたはフッ素化アルコキシ、２〜７個の炭素原子を有するアルケニル、アルケニルオキシ、アルコキシアルキルまたはフッ素化アルケニルである、
で表される化合物の群から選択される化合物を１種または２種以上含む液晶混合物である。
【００３１】
　前記のものと同一の態様であっても異なる態様であってもよい、本発明のさらに好ましい態様において、本発明の液晶混合物は、式Ｖｌａ〜Ｖｌｄおよび随意的にＶｌｅ〜Ｖｌｈ
【化１９】
2004131705.tif 000019
【００３２】
式中、
Ｒ６１およびＲ６２は、互いに独立して、１〜７個の炭素原子を有するアルキル、アルコキシ、フッ素化アルキルまたはフッ素化アルコキシ、２〜７個の炭素原子を有するアルケニル、アルケニルオキシ、アルコキシアルキルまたはフッ素化アルケニルであり、および
Ｌ６は、ＨまたはＦである、
で表される化合物の群から選択される式ＶＩで表される化合物を含み、好ましくは主にそれらから、そして、最も好ましくは全てそれらからなる、成分Ｃを含む。
【００３３】
　液晶混合物は、好ましくは、以下の化合物
−Ｒ６１およびＲ６２がアルキルである、式Ｖａで表される化合物、
−Ｒ６１がアルキルであり、そして、Ｒ６２がアルコキシである、式Ｖａで表される化合物、
−Ｒ６１がアルキルであり、そして、Ｒ６２がアルケニルである、式Ｖａで表される化合物、
−Ｒ６１およびＲ６２がアルキルである、式Ｖｂで表される化合物
−Ｒ６１がアルキルであり、そして、Ｒ６２がアルコキシルである、式Ｖｂで表される化合物、
−Ｒ６１およびＲ６２がアルキルである、式Ｖｃで表される化合物、
−Ｒ６１がアルキルであり、そして、Ｒ６２がアルコキシルである、式Ｖｃで表される化合物、および
−Ｒ６１がアルキルであり、そして、Ｒ６２がアルケニルである、式Ｖｃで表される化合物、および
−Ｒ６１およびＲ６２がアルキルである、式Ｖｄで表される化合物
の群から選択される化合物を１種または２種以上含む。
　とりわけ好ましい液晶混合物は、式Ｖｂ〜Ｖｄの群から選択される１種または２種以上の化合物のほかに、式Ｖａで表される１種または２種以上の化合物を含み、とりわけ好ましいのは、Ｒ６１がアルキルであり、そしてＲ６２がアルケニルである、式Ｖａで表される化合物を含有する混合物である。
【００３４】
　さらに、本発明の液晶混合物は、さらなる随意的な成分Ｄであって、負の誘電異方性を有し、そして、式ＶＩＩ
【化２０】
2004131705.tif 000020
式中、
Ｒ７１およびＲ７２は、互いに独立して、上記式ＩのＲ１について示される意味を有し、
【００３５】
【化２１】
2004131705.tif 000021
であり、
【００３６】
Ｚ７１およびＺ７２は、互いに独立して、−ＣＨ２ＣＨ２−、−ＣＯＯ−、トランス−ＣＨ＝ＣＨ−、トランス−−ＣＦ＝ＣＦ−、−ＣＨ２Ｏ−、−ＣＦ２Ｏ−または単結合であり、好ましくは、それらの少なくとも１つが単結合であり、そして、最も好ましくはその両方が単結合であり、
Ｌ７１およびＬ７２は、互いに独立して、Ｃ−ＦまたはＮであり、好ましくは、それらの少なくとも１つはＣ−Ｆであり、そして、最も好ましくは、それらの両方がＣ−Ｆであり、および
ｋは、０または１である、
で表される負の誘電性を有する化合物を含み、好ましくは主にそれらから、さらに好ましくは本質的にそれらから、そして、とりわけ好ましくは、全てそれらからなる前記成分Ｄを含むことができる。
【００３７】
　好ましくは、本発明の液晶媒体は、成分Ａ〜Ｄそして特に式Ｉ〜ＶＩＩで表される化合物の群から選択される化合物を含み、好ましくは主にそれらからなり、そして最も好ましくは、全てそれらからなる。
　本明細書において、「含む」とは、組成に関して、関係する全体、例えば、媒体または成分が、対象となる１種または２種以上の化合物、または、１種または２種以上の成分を、総濃度で、好ましくは１０％以上、そして、最も好ましくは２０％以上含むことを意味する。
【００３８】
　この場合、「主に〜からなる」とは、関係する全体が、対象となる１種または２種以上の化合物、または、１種または２種以上の成分を、５５％以上、好ましくは６０％以上、そして、最も好ましくは７０％以上含むことを意味する。
　この場合、「本質的に〜からなる」とは、関係する全体が、対象となる１種または２種以上の化合物、または、１種または２種以上の成分を、８０％以上、好ましくは９０％以上、そして、最も好ましくは９５％以上含むことを意味する。
【００３９】
　この場合、「全て〜からなる」とは、関係する全体が、対象となる１種または２種以上の化合物、または、１種または２種以上の成分を、９８％以上、好ましくは９９％以上、そして、最も好ましくは１００.０％含むことを意味する。
【００４０】
　とりわけ好ましいのは、成分Ａが、式Ｉ〜ＩＶで表される化合物の群から選択される化合物を含み、好ましくは主にそれらからなり、そして最も好ましくは全てそれらからなる液晶媒体である。
【００４１】
　成分Ｄは、式ＶＩＩ、好ましくは、式ＶＩＩａ〜ＶＩＩｃ
【化２２】
2004131705.tif 000022
式中、
Ｒ７１およびＲ７２は、上記式ＶＩＩにおいて示される意味をそれぞれ有する、
で表される化合物の群から選択される化合物を１種または２種以上含み、好ましくは主にそれらからなり、そして最も好ましくは全てそれらからなる。
【００４２】
　式ＶＩＩａ〜ＶＩＩｃにおいて、Ｒ７１は、好ましくはｎ−アルキルまたは１−Ｅ−アルケニルであり、そして、Ｒ７２は、好ましくはｎ−アルキルまたはアルコキシである。
　また、上記で特に言及していない他のメソゲン化合物も、本発明の媒体に随意的に、有益に使用することができる。かかる化合物は、当業者に知られている。
【００４３】
　成分Ａは、混合物全体の１５〜９０％、好ましくは２０〜８０％、さらに好ましくは２５〜７０％、そして、最も好ましくは３０〜６０％の濃度で使用することが好ましい。
　成分Ｂは、混合物全体の０〜５０％、好ましくは２〜２０％、そして、最も好ましくは３〜１２％の濃度で使用することが好ましい。
【００４４】
　成分Ｃは、混合物全体の０〜７０％、好ましくは１０〜６０％、さらに好ましくは３０〜５５％、そして最も好ましくは、４０〜５０％の濃度で使用することが好ましい。
　成分Ｄは、混合物全体の０〜３０％、好ましくは０〜２０％、そして、最も好ましくは５〜１５％の濃度で使用することが好ましい。
【００４５】
　随意的に、本発明の媒体は、物理的特性を調節するために、さらなる液晶化合物を含むことができる。かかる化合物は当業者に知られている。本発明の媒体中のそれらの濃度は、好ましくは０〜３０％、より好ましくは０〜２０％、最も好ましくは５〜１５％である。
【００４６】
　液晶媒体は、好ましくは、それぞれ、式Ｉ、ＩＩ、ＩＩＩ、ＩＶ、Ｖ、ＶＩおよびＶＩＩで表される化合物を１種または２種以上含む、好ましくは主にそれらからなる、そして、最も好ましくは全てそれらからなる成分Ａ、ＢおよびＣを合計で、５０〜１００％、より好ましくは７０〜１００％、最も好ましくは８０〜１００％、そして、特に９０〜１００％含む。
　本発明の液晶媒体 は、６５℃以上、好ましくは７０℃以上、そして、特に７５℃以上の透明点により特徴付けられる。
　本発明の液晶媒体のΔｎは、０．１１以下、好ましくは０．０６０〜０．１３５、より好ましくは０．０７０〜０．１２５の範囲、より好ましくは０．０８０〜０．１１５の範囲、そして、最も好ましくは０．０９０〜０．１１０の範囲である。
【００４７】
　本発明の液晶媒体のΔεは、１ｋＨｚ、２０℃で、８．０以上、好ましくは１０．０以上、最も好ましくは１２．０以上、そして、特に１２．０〜１５．０である。　　　　　　　　　　　　　　　　　　　　　　　 
　本発明の媒体のネマチック相は、好ましくは、少なくとも０℃〜７０℃、より好ましくは少なくとも−２０℃〜７０℃、最も好ましくは少なくとも−３０℃〜７５℃、そして、特に少なくとも−４０℃〜７５℃であって、ここで、「少なくとも」とは、好ましくは下限を下回り、上限を上回ることを意味する。
【００４８】
　本明細書において、用語「正の誘電性を有する」は、Δε＞３．０の化合物または成分を、用語「中性の誘電性を有する」は、−１．５≦Δε≦３．０の化合物または成分を、そして、用語「負の誘電性を有する」は、Δε＜−１．５の化合物または成分を意味する。Δεは、１ｋＨｚ、２０℃で決定される。化合物の誘電異方性は、ネマチックなホスト混合物中の個別の化合物の１０％溶液における結果から決定する。これらの試験混合物の能力は、ホメオトロピック配向のセルおよびホモジニアス配向のセルの両方において決定する。両タイプのセルのセルギャップは、約１０μｍである。印加する電圧は、周波数１ｋＨｚの矩形波であり、典型的には、０．５Ｖ〜１．０Ｖの平均二乗根であるが、それぞれの試験混合物の容量性しきい値（capacitive threshold）容量よりも常に低くなるように選択される。
【００４９】
　正の誘電性を有する化合物については混合物ＺＬＩ−４７９２を、中性の誘電性を有する化合物並びに負の誘電性を有する化合物については、混合物ＺＬＩ−３０８６（両混合物とも、Merck KGaA、Germany製）をそれぞれホスト混合物として使用する。化合物の誘電率は、対象の化合物の添加によるホスト混合物の相対値の変化から決定され、濃度１００％の対象の化合物の場合に外挿される。２０℃の測定温度においてネマチック相を有する成分はそのまま測定され、その他の全てのものは化合物と同様に処理する。
【００５０】
　両方とも、特に別記のない場合、用語「しきい値電圧」は、本明細書においては、光学的しきい値を示し、１０％の相対コントラスト（Ｖ１０）で与えられ、そして、「飽和電圧」という用語は光学的な飽和を示し、９０％の相対コントラスト（Ｖ９０）で与えられる。 容量性しきい値電圧（Ｖ０、フレデリックしきい値ＶＦｒとも呼ばれる）は、明示的に記載する場合にのみ用いる。
　本明細書中で与えられたパラメータの範囲は、特に明示的な記載がない限り、全て限界値を含む。
【００５１】
　本明細書を通して、特に明示的に別記しない限り、全ての濃度は、それぞれの完全な混合物に対する重量パーセントで与えられ、全ての温度は、摂氏度（セルシウス）で与えられ、そして、全ての温度差異は摂氏度で与えられる。全ての物理的特性は、「Merck Liquid Crystals, Physical Properties of Liquid Crystals」、Status Nov. 1997、Merck KGaA、Germanyにより決定され、特に明示的に別記しない限り、２０℃の温度について与えられる。光学異方性（Δｎ）は、５８９．３ｎｍの波長で決定する。誘電異方性（Δε）は、１ｋＨｚの周波数で決定する。しきい値電圧並びにその他の全ての電気光学的特性は、Merck KGaA、Germanyで調製された試験セルにより決定した。Δεの決定のためのテストセルは、２２μｍのセルギャップを有する。電極は、円形のＩＴＯ電極であり、面積は１．１３ｃｍ２であり、保護リングを有する。配向層は、ホメオトロピック配向（ε‖）についてはレシチンであり、ホモジニアス配向（ε⊥）についてはJapan Synthetic Rubber社製のポリイミドＡＬ−１０５４である。容量は、周波数特性分析器Ｓｏｌａｔｒｏｎ １２６０で、サイン波を用いて０．３Ｖｒｍｓの電圧で決定した。電気光学的測定に使用した光は、白色光である。使用したセットアップは、大塚（Ｏｔｓｕｋａ、日本）から商業的に入手可能な設備である。特徴的な電圧は、垂直観察（perpendicular observation）で決定した。しきい値電圧（Ｖ１０）−ミッドグレイ（mid grey）電圧（Ｖ５０）−および飽和電圧（Ｖ９０）は、それぞれ、１０％、５０％および９０％の相対コントラストについて決定した。
【００５２】
　本発明の液晶媒体は、さらなる添加物およびキラルドーパントを通常の濃度で含むことができる。これらのさらなる構成物の総濃度は、混合物全体に対して、０％〜１０％、好ましくは０．１％〜６％の範囲である。使用する個別の化合物の濃度は、それぞれ、好ましくは０．１％〜３％の範囲である。これらの濃度および類似の添加物の濃度は、本明細書中の液晶媒体の液晶成分および化合物の濃度の値および範囲には考慮されない。
【００５３】
　本発明の新規な液晶媒体は、数種の化合物、好ましくは３〜３０種、より好ましくは８〜２０種、そして最も好ましくは１０〜１６種の化合物からなる。これらの化合物は、慣用の方法で混合される。一般的に、少量で使用される化合物の所定の量を、より大きな量で使用する化合物に溶解する。温度が、高い濃度で使用される化合物の透明点より上の場合、溶解の過程の完了を観察することは特に容易である。しかしながら、また、他の慣用の方法、例えば化合物の同族混合物または共晶混合物であることができる、いわゆる予備混合や、内容物が混合物自体を使用する準備ができている、いわゆるマルチボトムシステムなどにより媒体を調製することも可能である。
【００５４】
　好適な添加物の添加により、本発明の液晶媒体は、全ての既知の種類の液晶ディスプレイ、ＴＮ−、ＴＮ−ＡＭＤ、ＥＣＢ−ＡＭＤ、ＶＡＮ−ＡＭＤ、ＩＰＳ ＬＣＤおよびＯＣＢ ＬＣＤなど、液晶媒体をそのまま使用するもの、そして特に、ＰＤＬＣ、ＮＣＡＰ、ＰＮ ＬＣＤなどの複合システム、そしてとりわけＡＳＭ−ＰＡ ＬＣＤのいずれにも使用可能となるように、変更することができる。
　液晶の融点Ｔ（Ｃ,Ｎ）、スメクチック（Ｓ）相からネマチック（Ｎ）相への転移温度Ｔ（Ｓ,Ｎ）および透明点Ｔ（Ｎ,Ｉ）は摂氏度で与えられている。
【００５５】
　本明細書中、そしてとりわけ以下の例において、液晶化合物の構造は頭文字とも呼ばれる略号で示されている。略号の対応する構造への変換は、次の２つの表、ＡとＢに従えば容易である。全てのＣｎＨ２ｎ＋１基およびＣｍＨ２ｍ＋１基は、それぞれｎ個またはｍ個の炭素原子を有する直鎖アルキル基である。表Ｂの解釈は自明である。表Ａは、構造のコアの略号のみを挙げている。個々の化合物は、コアの略号とそれに続くハイフン、および以下の置換基Ｒ１、Ｒ２、Ｌ１およびＬ２を特定するコードで表される。
【００５６】
【表１】
2004131705.tif 000023
【００５７】
表Ａ：
【化２３】
2004131705.tif 000024
【００５８】
【化２４】
2004131705.tif 000025
【００５９】
表Ｂ：
【化２５】
2004131705.tif 000026
【００６０】
【化２６】
2004131705.tif 000027
【００６１】
【化２７】
2004131705.tif 000028
【００６２】
【化２８】
2004131705.tif 000029
【００６３】
　本発明の液晶媒体は、好ましくは、
−表ＡおよびＢに記載の化合物の群から選択される、好ましくは異なる式で表される、７種以上、好ましくは８種以上の化合物、および／または
−表Ａに記載の化合物の群から選択される、好ましくは異なる式で表される、１種以上、好ましくは２種以上、より好ましくは３種以上の化合物、および／または
−表Ｂに記載の化合物の群から選択される、好ましくは異なる式で表される、３種以上、好ましくは４種以上、より好ましくは５種以上の化合物、を含む。
【００６４】
（実施例）
　以下の例は、本発明を説明するものであって、いかなる意味でもそれを制限するものではない。
　しかしながら、物理的特性の構成は、当業者にどの特性が達成できるか、そして、どの範囲でそれらを変更できるかを説明する。とりわけ、好ましく達成することができる種々の特性の組合せは、こうして、当業者のために明確にされる。
【００６５】
（例１）
　次表に与えられる組成と特性を有する液晶混合物を調製した。
【表２】
2004131705.tif 000030
　この混合物は、有利に低いΔｎ値および高いΔε値を有し、ＩＰＳモードで動作するディスプレイに極めて好適である。
【００６６】
（例２）
　次表に与えられる組成と特性を有する液晶混合物を調製した。
【表３】
2004131705.tif 000031
　この混合物は、有利に低いΔｎ値および高いΔε値を有し、ＩＰＳモードで動作するディスプレイに極めて好適である。
【産業上の利用可能性】
【００６７】
　実用的な用途に好適な特性、例えば、好適に高いΔε、好適な相範囲、および好適なΔｎを有する本発明の液晶媒体を用いることにより、広範囲な用途に適用することができるため、関連産業の発達に寄与するところ大である。
【外国語明細書】
2004131705.tif 000035
2004131705.tif 000036
2004131705.tif 000037
2004131705.tif 000038
2004131705.tif 000039
2004131705.tif 000040
2004131705.tif 000041
2004131705.tif 000042
2004131705.tif 000043
2004131705.tif 000044
2004131705.tif 000045
2004131705.tif 000046
2004131705.tif 000047
2004131705.tif 000048
2004131705.tif 000049
2004131705.tif 000050
2004131705.tif 000051
2004131705.tif 000052
2004131705.tif 000053
2004131705.tif 000054
2004131705.tif 000055
2004131705.tif 000056
2004131705.tif 000057
2004131705.tif 000058
2004131705.tif 000059
2004131705.tif 000060
2004131705.tif 000061
2004131705.tif 000062
2004131705.tif 000063
2004131705.tif 000064
2004131705.tif 000065
2004131705.tif 000066
2004131705.tif 000067
2004131705.tif 000068
2004131705.tif 000069
2004131705.tif 000070
2004131705.tif 000071
2004131705.tif 000072
2004131705.tif 000073